(57)【特許請求の範囲】
【請求項１】
（Ａ）ポリ−ε−カプロラクトンのような生分解性のポリヒドロキシ酸およびそのコポリマー、またはＣ4〜Ｃ20の長鎖ポリヒドロキシアルカノエートの生分解性のポリマー、
（Ｂ）アゼライン酸、セバシン酸、ブラシル酸またはこれらの混合物の含量が、全ジ酸に対して50モル％以上である、分子量Ｍｗ40,000以上および融点40〜125℃を有するジ酸ジオール型の生分解性の脂肪族ポリエステル、および
（Ｃ）分子量Ｍｗ30,000以上を有する、少なくとも55％のＬ−乳酸もしくはＤ−乳酸またはそれらの組合せを含む生分解性のポリ乳酸を含有し、
（Ａ）の濃度が（Ａ＋Ｂ）に対して40〜70重量％の範囲で変動し、（Ｃ）の濃度が（Ａ＋Ｂ＋Ｃ）に対して２〜30重量％の間であり、
破断荷重、破断伸びおよび縦破断エネルギーの平均減少と考えられる、紫外線照射216時間後に30％以下の引張特性の平均減少を有する、25〜30μｍフィルムで測定したUV安定性を有する、ポリエステル類の生分解性混合物。
【請求項２】
（Ｃ）の濃度が（Ａ＋Ｂ＋Ｃ）に対して５〜25重量％の間である、請求項１によるポリエステル類の生分解性混合物。
【請求項３】
脂肪族ポリエステル（Ｂ）が、インフレートフィルム形成で作った25〜30μｍ厚みのフィルムで、200〜900MPaの間の弾性率、および200％以上の破断伸びを有する、請求項１または２によるポリエステル類の生分解性混合物。
【請求項４】
脂肪族ポリエステル（Ｂ）が、インフレートフィルム形成で作った25〜30μｍ厚みのフィルムで、200〜900MPaの間の弾性率、および300％以上の破断伸びを有する、請求項１または２によるポリエステル類の生分解性混合物。
【請求項５】
ポリ乳酸（Ｃ）が、400MPa以上の弾性率を有する、請求項１〜４のいずれか一つによるポリエステル類の生分解性混合物。
【請求項６】
ポリ乳酸（Ｃ）が、800MPa以上の弾性率を有する、請求項１〜４のいずれか一つによるポリエステル類の生分解性混合物。
【請求項７】
脂肪族ポリエステル（Ｂ）が50〜95℃の間にある融点を有する、請求項１〜６のいずれか一つによるポリエステル類の生分解性混合物。
【請求項８】
脂肪族ポリエステル（Ｂ）が55〜90℃の間にある融点を有する、請求項１〜６のいずれか一つによるポリエステル類の生分解性混合物。
【請求項９】
アゼライン酸、セバシン酸、ブラシル酸またはこれらの混合物の脂肪族ポリエステル（Ｂ）中のジ酸の含量が、全酸に対して70モル％以上である、請求項１〜８のいずれか一つによるポリエステル類の生分解性混合物。
【請求項１０】
結晶構造が破壊された澱粉、天然澱粉または改質澱粉と組み合わさり、該澱粉がポリエステル中に分散している、請求項１〜９のいずれか一つによるポリエステル類の生分解性混合物。
【請求項１１】
請求項１〜１０のいずれか一つによる生分解性混合物から作られたフィルム。
【請求項１２】
弾性率の値が200〜1200MPaの間にある、請求項１１によるフィルム。
【請求項１３】
弾性率の値が300〜1000MPa の間にある、請求項１１によるフィルム。
【発明の詳細な説明】
【０００１】
この発明は、少なくとも３つのポリエステル類を、個々の原料のポリエステル類に対して改良された特徴、特に、UV耐性、フィルム形成方向に対して縦と横の二軸強度、透明性ならびに生分解性の有意な特性を有する生分解性フィルムを得ることができるような割合で含有することからなる、生分解性ポリエステル類の混合物に関する。
【０００２】
このような混合物から得られるフィルムは、特に透明フィルムの場合にはマルチングフィルムとして、または多層フィルムのUV耐性の性質を改良するための多層フィルムの層として特に有用である。フィルムは食品包装、サイレージまたは他の適用への袋としても有用である。
【０００３】
従来技術
低または高密度ポリエチレンのような慣用ポリマーは、優れた柔軟性と耐水性のみならず、良好な透明性と最適の引裂耐性で特徴づけられる。これらのポリマーは、例えば包装材として大形袋やバックに、また農業用マルチングのフィルムの形で使用される。しかし、生分解性が低いことから目に見える公害問題を生じ、最近10年間増加している。
【０００４】
マルチング用の透明フィルムの分野で、高い強度、速やかな生分解性およびフィルムを地面で少なくとも120日間残存するUV耐性を組み合わせる必要から、この目的に適した生分解性材料を同定することは困難である。
【０００５】
Ｌ−ポリ乳酸、Ｄ,Ｌ−ポリ乳酸、Ｄ−ポリ乳酸およびそれらのコポリマーのようなポリマーは、再生源から得られる生分解性熱可塑性材料であり、透明で菌への優れた耐性を示し、そのため食品包装用ならびにその感覚刺激に反応する特性の保存に適する。しかし、これらの材料は、土壌中でゆっくり生分解し、堆肥中で高温でのみ速やかに分解する。しかし、普通の吹込またはキャストヘッドフィルム形成条件下で得られる薄いフィルムの引裂耐性を欠くことが、主な制限である。その上、これらの剛性が高いことから、高い強度特性を必要とするマルチング用フィルム、食品用袋、ごみ大形袋や包装用の他のフィルムとして不適当にしている。一方これらのUV耐性は優れている。
【０００６】
ジ酸とジオールを出発して、再生源からのモノマーから主に構成されたポリエステル、例えばセバシン酸、ブラシル酸またはアゼライン酸のポリマーを考えると、これらは縦と横の引裂耐性に関して高度に異方性である大きな欠点を有し、かつ縦引裂耐性が非常に悪いことで特徴づけられる。この理由のため、この樹脂から作ったフィルムは、マルチング、ごみ大形袋などに使用するのに適さない。それらのUV耐性は、ポリ乳酸のUV耐性より低いが良好であり、一方生分解の速度は、ポリ乳酸に匹敵する。
【０００７】
ポリ−ε−カプロラクトンのようなポリヒドロキシ酸およびそのコポリマーあるいはＣ4〜Ｃ20長鎖ポリヒドロキシアルカノエートをフィルムの形態にすると、フィルム性能のさらなる制限となる縦方向で延伸される傾向もある。さらに、制限として、これらは特に地中で速やかに生分解される傾向がある。UV安定性は、ジ酸−ジオールからの上記ポリマーと類似である。
【０００８】
ポリ乳酸と脂肪族ポリエステルの二成分化合物が多くの特許の目的である。特に、EP−0980894 A1（三井化学）はポリ乳酸とポリブチレンサクシネートの混合物に可塑剤を添加した混合物から作ったフィルムで、引裂耐性と機械特性のバランスでの有意な改良を記述している。
しかし、記載のフィルムは透明ではなく、JIS  P8116法により120ｇのオーダーのかなり低い強度である。加えて、可塑剤の存在により食品に接触するフィルムへの使用が制限され、老化現象から、農業用マルチング分野への使用が制限される。
【０００９】
米国特許第5,883,199号は、１０〜９０％のポリ乳酸含量と連続相または共連続相のいずれかを形成するポリエステルとのポリ乳酸およびポリエステルの二成分化合物を記載している。しかし、記載の実施例による混合物は、引裂耐性が非常に低い値である。
【００１０】
発明の目的、特徴および利点
透明性、引裂抵抗、UV耐性および完全な生分解性の性質を組み合わせて有し、かつ透明なマルチングのような応用に適合する生分解性の速度を有する生分解性材料を見出す問題から出発して、記載の３つの異なるポリエステル類（乳酸のポリマー、ジ酸／ジオール由来のポリエステルとポリ−ε−カプロラクトンまたは長鎖Ｃ4〜Ｃ20ポリヒドロキシアルカノエートのようなポリヒドロキシ酸）を特定の割合で組み合わせることにより、ポリエチレンのような慣用プラスチック材に匹敵する２方向での引裂強度、低および高密度ポリエチレンの弾性率の間にある値の弾性率、ジ酸／ジオールからのポリエステルおよびポリ−ε−カプロラクトンのものより大きい高いUV安定性、かつ全体的にポリ乳酸が非常に低い濃度でもポリ乳酸とそのコポリマーに類似した性質を得ることができる組成物の臨界的な範囲があることを、ここに意外にも見出した。
【００１１】
発明の記述
この発明は、
（Ａ）ポリヒドロキシ酸、例えばポリ−ε−カプロラクトン、およびそのコポリマーもしくは長鎖Ｃ4〜Ｃ20ポリヒドロキシアルカノエート、
（Ｂ）分子量Ｍｗ40,000以上、より好ましくは60,000以上、融点40〜125℃の間、好ましくは50〜95℃の間、より好ましくは55〜90℃を有するジ酸／ジオールタイプのポリエステル、
（Ｃ）分子量Ｍｗ30,000以上を有する、Ｌ−乳酸、Ｄ−乳酸またはそれらの組合せの少なくとも55％を含有するポリ乳酸のポリマー、またはアモルファスポリマーブロックを有するポリ乳酸ブロックコポリマーを含み、
Ａの濃度が（Ａ＋Ｂ）に対して40〜70重量％の範囲で変動し、Ｃの濃度が（Ａ＋Ｂ＋Ｃ）に対して２〜30重量％、好ましくは５〜25重量％の間にある、
生分解性ポリエステル類の混合物に関する。
【００１２】
より詳しくは、この発明による混合物で、
（Ａ）ポリヒドロキシ酸は、CEN 13432規則に適合する生分解性であり、ブローフィルム形成で作られ、25〜30mm厚みのフィルムでフィルム形成３日以内にテストして（Ｔ＝23℃、55％の相対湿度で）、100MPaと1200MPaの間のモジュラスと20％より大きく、好ましくは100％より大きく、より好ましくは200％より大きい縦破断伸びを有する、
（Ｂ）ジ酸／ジオール脂肪族ポリエステルは、インフレートフィルム形成で作られた25〜30mm厚みのフィルムで、フィルム形成３日以内にテストし（Ｔ＝23℃、55％の相対湿度で）、200〜900MPaの間にある弾性率と200％以上、好ましくは300％以上の破断伸びを有する、
（Ｃ）ポリ乳酸のポリマーは、400MPa以上、好ましくは800MPa以上の弾性率を有する。
【００１３】
この発明の生分解性ポリエステル混合物は、140〜200℃の温度で、二軸または一軸押出機中、一工程法または混合と次いでフィルム形成の別々の工程を含む方法で得られる。
【００１４】
フィルム形成が混合操作と別の場合に、フィルム形成に、ポリエチレン（低または高密度）の通常の押出機械を用い、140〜200℃、好ましくは185〜195℃の範囲の温度プロフィルし、普通1.5〜５の吹込み比、３〜100、好ましくは３〜25の延伸比で操作を行い、５〜50μmの厚みを有するフィルムを得る。
【００１５】
25〜30μmの厚みを有するこの発明のフィルムは、エルメンドルフ  テストにより、５〜100N／mm、より好ましくは７〜90N／mm、さらに好ましくは10〜80N／mmの両方向の引裂抵抗と、4.5〜0.4、より好ましくは３〜0.5の横の縦エルメンドルフ値に対する比を示す。このようなフィルムは、200〜12000Mpa、より好ましくは300〜1000MPaの弾性率を有し、土壌中および堆肥で、生分解性を示す。このようなフィルムは、185〜200℃のヘッド温度でフィルムに形成されたとき、85〜95％の範囲でのヘーズガードシステム（HAZEGUARD  SYSTEM）XL−211で測定されたエントランスポートでの透過率として表わした透明性の特長を有する。
【００１６】
その上、25〜30μｍのフィルムをフィリップス紫外ランプTL20W／12に24時間暴露後の引張特性の平均減少は、破断負荷の減少、破断伸長の現象および縦破断エネルギーの減少（ASTM D 882-91により測定）の平均として考え、30％より小さい。
【００１７】
混合物相中、タイプ（Ａ）ポリマーは、１〜10dg／分のMFI（ASTMスタンダードD1238−89）が好ましく、タイプ（Ｂ）ポリマーは、１〜10dg／分のMFIが好ましく、（Ｃ）タイプポリマーは、２〜30dg／分のMFIが好ましい。
【００１８】
タイプ（Ａ）ポリマーの群は、ε−カプロラクトンのようなヒドロキシ酸およびヒドロキシ酸あるいはジ酸／ジオールのような他のモノマーまたはブロックポリマーを与えるプレポリーとの混合物から得られるポリエステル類を含む。このポリマーは、鎖の延長もしくは部分的な架橋のいずれかでスター構造もしくは分枝したポリカプロラクトンも含む。また、引張特性σ＞20MPa、Ｅが100〜1200MPa、融点が50〜160℃、好ましくは60〜145℃、より好ましくは62〜125℃を有する、Ｃ5〜Ｃ20ポリヒドロキシ酸コモノマーでコポリマー化されたポリヒドロキシブチリレート（polyhydroxybutirrates）のような長鎖Ｃ4〜Ｃ20ポリヒドロキシアルカノエートを含む。
【００１９】
ポリマー（Ｂ）は、ジカルボン酸とジオールおよびできればヒドロキシ酸で構成される。ジ酸の例は、蓚酸、マロン酸、コハク酸、グルタール酸、アジピン酸、ピメリン酸、スベリン酸、アゼラン酸、セベシン酸、ブラシル酸、ウンデカン酸およびドデカンジ酸である。アゼラン酸、セバシン酸、ブラシル酸およびその混合物が特に好ましい。
【００２０】
特定のグリコール類は、エチレングリコール、ジエチレングリコール、トリエチレングリコール、ポリエチレングリコール、１,２−および１,３−プロピレングリコール、ジプロピレングリコール、１,３−ブタンジオール、１,４−ブタンジオール、３−メチルー１,５−ペンタンジオール、１,６−ヘキサンジオール、１,９−ノナンジオール、１,11−ウンデカンジオール、１,１３−トリデカンジオール、ネオペンチルグリコール、ポリテトラメチレングリコール、１,４−シクロヘキサン−ジメタノールおよびシクロヘキサン−ジオールである。これらの混合物は、個々にまたは組み合わせて使用できる。
【００２１】
代表的なヒドロキシ酸には、グリコール酸、乳酸、３−ヒドロキシ酪酸、４−ヒドロキシ酪酸、３−ヒドロキシ吉草酸、４−ヒドロキシ吉草酸および６−ヒドロキシカプロン酸を含み、さらにグリコライド、グリコール酸のダイマー、エプシロン−カプロラクトンおよび６−ヒドロキシカプロン酸のようなヒドロキシカルボン酸の環状エステルをも含む。これらの混合物は個々にまたは組み合わせて使用できる。
【００２２】
上記の全ての化合物は、少なくとも25〜30μm厚みのインフレートフィルムで200〜900MPaの弾性率、200％以上、好ましくは300％以上の伸長の引張抵抗の機械特性と40〜125℃、好ましくは55〜95℃、より好ましくは55〜90℃の融点を有するポリエステルを形成するように組み合わされる。
【００２３】
タイプ（Ｂ）ポリマーは、またポリアミドポリエステルを含み、ポリエステル部分は上記のもので、ポリアミド部分は、カプロラクタム、ヘキサメチレンジアミンのような脂肪族ジアミンまたはアミノ酸でもあり得る。（Ｂ）タイプのポリエステルは、芳香族ジ酸の５モル％以下の量を含んでいてもよい。ポリカーボネートもタイプ（Ｂ）ポリマーに属する。
【００２４】
この発明の混合物の部分を形成する生分解性ポリエステルは、重縮合により、またグリコライドとラクトンの場合のように、文献公知の開環法により重合できる。ポリエステルは、また、グリセリン、エポキシ化大豆油、トリメチロールプロパンなどの多官能性モノマーまたはブタンテトラカルボン酸のようなポリカルボン酸を導入した分枝ポリマーでもよい。
【００２５】
その上、タイプ（Ａ）、（Ｂ）または（Ｃ）のポリエステルは、エポキシイソシアネート、脂肪族と芳香族基を有するマレイン酸無水物、トリメリット酸無水物またはピロメリット酸のような二官能性、三官能性または四官能性無水物の連鎖延長剤のような添加剤を含んでいてもよい。
【００２６】
イソシアネートに関しては、特許出願WO 99／28367（Novamont）に記載のように、重合反応の目的で、または押出中に溶融状態かまたは固体状態で行うことができる。ポリマーの３つのタイプ（Ａ）、（Ｂ）および（Ｃ）に、混合段階で連鎖延長剤または架橋剤のような添加剤を添加することもできる。
【００２７】
３つのポリマー（Ａ）、（Ｂ）および（Ｃ）を混合して得た材料は、特に食品包装の場合に表面滲出の問題の原因となる可塑剤を必要としない。しかし、ポリマー（Ｂ＋Ｃ）の10％以下、好ましくは全組成物の５％以下の量の可塑剤が添加できる。
混合物中に、各種の他の添加剤、例えば抗酸化剤、Lowilite(Great Lake)またはTinuvin(Ciba)のような ＵＶ安定剤、熱・加水分解安定剤、難燃剤、放出遅延剤または天然繊維のような有機あるいは無機充填剤、耐電防止剤、湿潤剤、着色剤または滑剤を加えることができる。
【００２８】
特に、吹込みまたはキャスト法によるフィルムの製造で、シリカ、炭酸カルシウム、タルク、カオリン、カオリナイト、酸化亜鉛や各種のウォラストナイトを添加でき、概して不粘着性およびバリヤー性が改良されたナノ化合物を形成するように、ポリマー混合物で、またはその個々のポリマーの１つとの混合段階中に層剥離をし得る有機分子で官能化されたか、または官能化されない一般の無機層状物質が添加できる。各種の無機物質は組み合わせて、または個々に使用できる。無機添加剤の濃度は、一般に0.05〜70％の間、好ましくは0.5〜50％の間、より好ましくは１〜30％の間である。
【００２９】
セルロース繊維、サイザル麻、挽いたナッツ、トウモロコシの皮、米または大豆、もみ殻などの繊維および天然充填物の場合には、好ましい濃度は０．５〜７０％であり、より好ましくは１〜５０％である。これらの物質を、無機物質と植物由来の物質の混合物を用いて、膨らませることもできる。
本発明による組成物は、分解または複合化澱粉と、または蛋白もしくはリグニンと混合物するのが有利である。
【００３０】
フィルム成形性を向上させるために、オレアミド、ステアルアミド、エルクアミド、ベヘンアミド、Ｎ−オレイルパルミトアミド、Ｎ−ステアリルエルクアミドなどの脂肪酸アミドを加えることができる。また、ステアリン酸のアルミニウム、亜鉛、カルシウムなどの脂肪酸塩を加えることができる。これらの添加物の量は前記ポリマー混合物の０．０５〜７部で変動し、好ましくは０．１〜５部である。
【００３１】
このようにして得られる混合物は、フラットヘッドを用いて行うブロー成形または押出成形によって、フィルムにすることができる。この透明フィルムは強くて、完全に貼り合わせることができる。そして、ブロー法またはキャスト法によって、５μｍまでの厚みで作ることができる。このフィルムは、大形袋、物品を持ち運ぶための袋、食品包装用のフィルムおよび袋、伸縮性および熱収縮性を有するフィルム、粘着性テープ、おむつ、装飾用色付きテープ用のフィルムにすることもできる。他の主要な用途としては、サイロ用大形袋、果物および野菜用の通気性の袋、パンおよび他の食品用の袋、肉、チーズ、他の食品を包むためのフィルム、ヨーグルトの容器がある。このフィルムは二軸配向とすることもできる。
【００３２】
この発明に係る混合物から得られるフィルムは、少なくとも一層のポリ乳酸もしくは他のポリエステル、または構造が崩れたもしくは崩れていない澱粉を含んだ複合材料、および合成または天然高分子を含んだ複合材料の成分として、あるいはアルミニウムおよび他の物質が積層された複合体で使用される封止部材として使用することもできる。また、アルミニウムと他の材料との多層、またはアルミニウム、シリカと他の無機材料との真空金属化層との多層の成分として利用できる。これらの多層は共押出成形、積層成形、押出コーティング法のいずれによっても、作ることができる。ただし、一つの層が紙、織物または不織布であり、他の層が生分解性物質またはフィルムの押出成形で必要とされる温度で溶けない他の物質であることを条件とする。
本発明の材料で作った層は、UV安定剤を添加しなくても、高いUV耐性の特徴を示すであろう。これは、残渣を残さず地中で分解されなければならない生分解性フィルムの特に主要な因子である。
【００３３】
本発明の混合物は、多層フィルムの少なくとも一層の型で使用でき、その少なくとも１つの他層は、脂肪−芳香族ポリエステル、特にポリアルキレンテトラフタレート−アジペート、ポリアルキレンテトラフタレート−アジペート−サクシネートなど（好ましくは、酸の全量に対するテトラフタル酸全量は60モル％以下）、またはそれと分解澱粉、ポリ乳酸またはその組合せとのブレンドからなる。本発明の混合物以外の層は、適当に可塑化および／または複合化された分解澱粉で構成することもできる。
【００３４】
フィルムは、農業用マルチング、温室外装材、わらおよび各種のかいば包装に使用できる。フィルムはUV安定剤も含有でき、各々のフィルムの型が、澱粉ベースの材料の場合のように、UV耐性、バリヤー性の改良、大気剤（atmospheric agents）の下、土壌中で徐々に分解を与えるために共押出の型にできる。得られる材料は、織物と不織布用の繊維または漁網用の繊維を得るのにも利用できる。その上、不織布はおむつ、衛生タオルなどの分野に使用できる。繊維は特殊な紙の分野で接着できる強化繊維としても利用できる。ポリ乳酸、他のポリエステルもしくはポリアミド、澱粉または他の材料をベースとする材料のようなポリマーの他の層と熱成形するための押出または共押出シートの製造に成功裡に利用でき、次いで食品用トレー、農業用容器などに熱成形できる。
【００３５】
この材料は、官能性カルボキシ、カルボキシレート、メタクリレートまたはアクリレート基またはヒドロキシ基を有する、ワックス、ポリエチレンとポリプロピレン、PETとPBT、ポリスチレン、エチレンとプロピレンのコポリマーのような高分子添加剤、またはこれらの高分子を共押出、同時射出などで組み合わせたもののような添加剤を含むことができる。この材料は、EP−0 400 532、EP−0 413 798、EP−0 965 615に記載の方法により、分解澱粉とのブレンドで、恐らく澱粉との複合体を形成してのマトリックスとして利用できる。
【００３６】
この材料は、ポリエステル、ポリアミド、熱可塑性澱粉、複合澱粉、または、澱と他のポリマーまたは本願の材料との単なるブレンドをベースとする生分解性発泡材用の被覆フィルムとして利用できる。
【００３７】
この材料は、それ自体もしくは澱粉あるいは他のポリマーとの混合物で、果物、野菜、肉、チーズと他の食品用の容器、ファーストフード用容器を作る発泡材として、または産業用包装のための発泡成形加工品用の発泡凝集性ビーズの形で得ることができる。これらは、発泡ポリエチレンの代わりの発泡材として使用できる。また、この材料は、衣服、衛生品と産業用応用のための不織布と織物繊維分野ならびに漁業ネットまたは果物と野菜用ネットの分野での応用も見出される。本発明による組成物は、例えば刃物類や食品の容器などを作るため射出成形分野で有利に使用できる。
本発明による生分解性ポリエステル類の混合物を、いくつかの限定されない実施例で例証する。
【００３８】
実施例
実施例１
混合物を構成するポリマー
−ポリ−ε−カプロラクトン（Ａ）50％：ユニオンカーバイトTone 787；
−脂肪族ポリエステル（Ｂ）40％：WO 00/55236の実施例１によるセバシン酸、ブタンジオールとモノブチル錫酸触媒で作られたポリブチレンセバケート；
−ポリ乳酸のポリマー（Ｃ）10％：D−乳酸６％全量の4040 Cargill (MFI＝４dg/分)；
OMC押出機中でのポリマーの混合：
58mm直径；L/D＝36；rpm＝160；温度分布；60-120-160×５-155×２
消費＝80A；流量＝40kg/h
Ghioldi機でのフィルム形成；
直径＝40mm；L/D＝30；rpm＝45；型直径＝100mm；空気ギャップ＝0.9mm；ランド＝12；流量＝13.5kg/h；温度分布：110-130-145×２；温度フィルター＝190×２；ヘッド温度＝190×２
フィルム：幅＝400mm；厚み＝25μｍ
入り口部で計った透過率の値（Tエントランス）の測定は、HAZEGURDシステムXL-211測定装置で行った。
弾性率（Ｅ）、破壊荷重（σ）、破断伸び（ε）および破断エネルギー（Enブレーク）の値はINSTRON 4502計測器を用いASTM D 882-91によって測定した。
引伸特性は、Philips TL20W/12  UVランプへの異なる暴露時間で繰り返した。特にASTM D 882-91に従ってサンプルをUVランプから12cmの距離で１分当り40回の速度で回転するディスクに固定した。
テストの結果は表１にプロットした。実施例3a-cおよび4a-bは比較例である。
実施例５で、ポリマー（Ａ）は、ポリヒドロキシブチレート−バレレート（Biopol）−ヒドロキシ酪酸とヒドロキシ吉草酸の16％とのコポリマーである。
【００３９】
【表１】
0004842501.tif 000002